(57)【要約】本発明は、新規な半導体オリゴマーおよびポリマー、その製造のためのプロセスおよび薄いフィルムの電子および光学デバイス、例えば有機発光ダイオード(OLED)および光起電力デバイス、例えば太陽電池および光検出器中でのその使用に関する。【特許請求の範囲】
【請求項１】
式(Ir)の任意的に置換された第１の繰り返し単位を含むオリゴマーまたはポリマー：
【化１】
2008530254.tif 000028
式中、同一または異なっていてもよいR1、R2、R3およびR4は、水素または置換基から独立して選択され、かつR1、R2、R3およびR4の2以上が環を形成するために連結されていてもよい。
【請求項２】
各R1、R2、R3およびR4が、任意的に置換されたアルキル、アルコキシ、アリール、またはヘテロアリールからなる群から独立して選択される請求項１に記載のオリゴマーまたはポリマー。
【請求項３】
R1、R2、R3およびR4の少なくとも1つが、任意的に置換されたフェニルまたは任意的に置換されたC1-20アルキルである請求項１または２に記載のオリゴマーまたはポリマー。
【請求項４】
R1、R2、R3およびR4の少なくとも1つが、他のR1、R2、R3およびR4の少なくとも１つとは異なる請求項３に記載のオリゴマーまたはポリマー。
【請求項５】
第１の繰り返し単位が2-および9-位を介して連結される請求項１ないし４のいずれか１項に記載のオリゴマーまたはポリマー。
【請求項６】
オリゴマーまたはポリマーが、第２の繰り返し単位を含む請求項１ないし５のいずれか１項に記載のオリゴマーまたはポリマー
【請求項７】
第２の繰り返し単位が、任意的に置換されたアリール、ヘテロアリールおよびトリアリールアミン繰り返し単位から選択される請求項６に記載のオリゴマーまたはポリマー。
【請求項８】
式(Im)の任意的に置換されたモノマー：
【化２】
2008530254.tif 000029
同一または異なっていてもよいR1、R2、R3およびR4は、水素または置換基から独立して選択され、かつR1、R2、R3およびR4の2以上が環を形成するために連結されていてもよく；各Pは重合可能な基を表わす。
【請求項９】
各Pが、可変の酸化状態の金属によって仲介される重縮合に関与することができる脱離基を表わす請求項８に記載のモノマー。
【請求項１０】
各Pが、ハロゲン；式-O-SO2-Zの基(Zは任意的に置換されたアルキルおよびアリールからなる基から選択される)；またはボロン酸、ボロンエステルまたはボランから選択された反応性ボロン基、から独立して選択される請求項９に記載のモノマー。
【請求項１１】
請求項８ないし１０のいずれか１項に記載のモノマーをオリゴマー化またはポリマー化する工程を含む、オリゴマーまたはポリマーを調製するための方法。
【請求項１２】
各Pが独立してハロゲンまたは式-O-SO2-Zの基であり、式(Im)のモノマーがニッケル錯体触媒の存在中においてオリゴマー化またはポリマー化される、請求項１０に従属する請求項１１に記載のオリゴマーまたはポリマーを調製するための方法。
【請求項１３】
式(Im)のモノマーが、パラジウム錯体触媒および塩基の存在中において第２の芳香族モノマーとオリゴマー化またはポリマー化され、かつ
ａ．各Pは、同一または異なりかつ反応性ボロン基を含み、第２のモノマーは、ハロゲンおよび式-O-SO2-Zの基から独立して選択される２つの反応基を含む、または
ｂ．各Pは、ハロゲンまたは式-O-SO2-Zの基を独立して含み、第２のモノマーは、同一または異なる２つの反応性ボロン基を含む、
請求項１０に従属する請求項１１に記載のポリマーを調製するための方法。
【請求項１４】
一方のPが反応性ボロン基であり、かつ他方のPがハロゲンまたは式-O-SO2-Zの基である、請求項１０に従属する請求項１１に記載のオリゴマーまたはポリマーを調製するための方法。
【請求項１５】
請求項１ないし７のいずれか１項に記載のオリゴマーまたはポリマーを含む光学デバイス。
【請求項１６】
オリゴマーまたはポリマーが、第１のタイプの電荷キャリアの注入のための第１の電極と、第２のタイプの電荷キャリアの注入のための第２の電極との間に配置された請求項１５に記載の光学デバイス。
【請求項１７】
請求項１ないし７のいずれか１項に記載のオリゴマーまたはポリマーを含むスイッチングデバイス。
【請求項１８】
第１の側面と第２の側面とを有する絶縁体；絶縁体の第１の側面上に配置されたゲート電極；絶縁体の第２の側面上に配置された請求項１ないし７のいずれか１項に記載のオリゴマーまたはポリマー；およびオリゴマーまたはポリマー上に配置されたドレイン電極およびソース電極を含む電界効果トランジスタ。
【請求項１９】
請求項１８に記載の電界効果トランジスタを含む集積回路。
【請求項２０】
式(Ip)の任意的に置換された化合物からLG-Hを脱離する工程を含む、式(I)の任意的に置換された化合物を形成する方法：
【化３】
2008530254.tif 000030
【化４】
2008530254.tif 000031
式中、各LGは、同一または異なり、かつ脱離基を表わす。
【請求項２１】
各LGが、ヒドロキシである請求項２０に記載の方法。
【請求項２２】
脱離が、酸の存在中において行われる請求項２０または２１に記載の方法。
【請求項２３】
酸が、ポリリン酸である請求項２１に記載の方法。
【請求項２４】
式(I)または(Ip)の化合物の外側のフェニル環の各々に重合可能な基Pを提供するさらなる工程を含む請求項２０ないし２３のいずれか１項に記載の方法。
【発明の詳細な説明】
【発明の分野】
【０００１】
本発明は、半導体オリゴマーおよびポリマー、その合成、ならびに薄いフィルムの電子および光学デバイスにおけるその使用に関する。
【発明の背景】
【０００２】
半導体有機材料は、有機材料の構造によって選択することができるその加工性および広い範囲の光学的および電子的性質のために大きな関心を集めている。
【０００３】
そのような材料の１つの応用は、特に、例えばAdv. Mater. 1998,10 (5), 365-377に記載されているように有機電界効果トランジスタとしてスイッチングデバイスにある。他の応用は、発光のための半導体有機材料を使用する光電気的デバイス(有機発光デバイスまたは「OLED」)にあるかまたは光電池または光検出器(「光起電力」デバイス)の活性成分としてある。これらのデバイスの基本的構造では、半導体有機層が、負電荷キャリア(電子)を有機層に注入または受容させるためのカソードと正電荷キャリア(ホール)を有機層に注入または受容させるためのアノードとの間に挟まれている。有機エレクトロルミネッセンスデバイスでは、電子およびホールがエレクトロルミネッセンス半導体材料の層に注入され、これらが結合して放射崩壊を起こす励起子を生み出す。ホールは、エレクトロルミネッセンス材料の最高被占軌道(HOMO)にアノードから注入される。電子は、エレクトロルミネッセンス材料の最低空軌道(LUMO)にカソードから注入される。WO 90/13148において、有機発光材料はポリマー、すなわちポリ(p-フェニレンビニレン)(「PPV」)である。この分類のデバイスは、ポリマー発光デバイス(PLED)として一般に知られている。US4,539,507において、有機発光材料は、低分子材料として知られた分類、例えば(8-ヒドロキシキノリン)アルミニウム(「Alq3」)である。
【０００４】
PPVの1つの代替は、インクジェット印刷の安定性といった溶液加工性の利点のために注目を集めたEP0842208に開示された2,7位で連結されたポリフルオレンである。さらに、適切な脱離基を有するフルオレンモノマーは、スズキまたはヤマモト重合を受け易い。スズキ重合は特に位置規則性の十分な制御を可能にする(すなわち、ポリマーの性質の十分な制御を可能にする)。従って、フルオレン繰り返し単位は、広い範囲の電荷輸送および／または放射性質を有するコポリマーを作り出す「基礎単位」として使用することができる。
【０００５】
しかしながら、ポリフルオレンに付随した多数の不利益が存在し、これによって代替の電子輸送および発光ユニットのための研究が導かれた。これらの不利益は、凝集するポリフルオレンの傾向を含み、かつ、青色発光がフルオレンに基づいたポリマーから生じるとき、発光がヒトの目が最も感じやすい電磁スペクトルの領域では起こらないという事実を含む。
【０００６】
フルオレン繰り返し単位の1つの代替は、例えばMacromolecules 2000,33 (6), 2016- 2020 and Advanced Materials, 2001,13, 1096-1099に開示されているtrans-インデノフルオレン繰り返し単位(以下に示す)である。テトラオクチルtrans-インデノフルオレン単位を含むポリマーは、ヒトの目の感受性に適合した青色発光を導く深色移動した発光波長を有するものとして記載される。
【化１】
2008530254.tif 000002
【０００７】
しかしながら、ポリ(trans-インデノフルオレン)は対応するポリフルオレンよりも低い導電率を有する。
【０００８】
従って、本発明の目的は、導電率の欠損を受けることなくフルオレンを上回るtrans-インデノフルオレンの利点を有する繰り返し単位を提供することである。
【発明の概要】
【０００９】
本発明者は、驚くべきことにcis-インデノフルオレン繰り返し単位を含むオリゴマーまたはポリマーが、フルオレン繰り返し単位を含む対応するオリゴマーまたはポリマーと比較して匹敵しうるかまたはより良好な導電率を有することを見出した。さらに、本発明者は、驚くべきことにcis-インデノフルオレン繰り返し単位を含むオリゴマーまたはポリマーが、trans-インデノフルオレン繰り返し単位を含む対応するオリゴマーまたはポリマーと比較して青色にシフトされることを見出した。
【００１０】
これに応じて、第１の側面において、本発明は、式(Ir)の任意的に置換された第１の繰り返し単位を含むオリゴマーまたはポリマーを提供する。
【化２】
2008530254.tif 000003
【００１１】
式中、同一または異なっていてもよいR1、R2、R3およびR4は、独立して水素または置換基から選択され、かつ2以上のR1、R2、R3およびR4が環を形成するために連結されていてもよい。
【００１２】
あらゆる理論に束縛されることなく、R1、R2、R3およびR4基を繰り返し単位の背骨の同じ側に配置させると、繰り返し単位の一方の側に2つの置換基をもちかつ背骨の反対側に2つの置換基をもつtrans-インデノフルオレン繰り返し単位と比較したときに、向上した導電率を導く、背骨を含むオリゴマーまたはポリマーの近接パッキングが可能になることが考えられる。さらに、本発明者は、基R1およびR2ならびに基R3およびR4の間の立体的相互作用が原因と考えられる、式(Ir)の繰り返し単位内に小さなねじれが存在することを見出した。対応するtrans-インデノフルオレン繰り返し単位中には存在しないこのねじれは、対応するtrans-インデノフルオレン単位と比べて式(Ir)のcis-インデノフルオレン単位に凝集しにくい傾向を与える。最後に、このねじれはまた、trans-インデノフルオレンの繰り返し単位を含むオリゴマーまたはポリマーと比較したときに、式(I)の繰り返し単位を含むオリゴマーまたはポリマーの発光色を青色にシフトさせる。
【００１３】
特定の置換基R1、R2、R3およびR4は、繰り返し単位の性質を修飾することができ、それゆえに溶解度、電子親和力またはガラス転移温度(Tg)といったポリマーの性質を修飾することができる。従って、各R1、R2、R3およびR4は、任意的に置換されたアルキル、アルコキシ、アリール、またはヘテロアリールからなる群から独立して選択される。より好ましくはR1、R2、R3およびR4の少なくとも1つは、任意的に置換されたフェニルまたは任意的に置換されたC1-20アルキルである。
【００１４】
特に好ましい置換基は、溶解性置換基としての、C1-20アルキルまたはアルコキシ、特に枝分れしたアルキルまたはn-アルキル、例えばn-オクチル；Tg上昇基としての、任意的に置換されたフェニルまたはオリゴフェニル(例えば、ビフェニルまたはテルフェニル)、特に、置換されていないフェニル、溶解性を向上させるためのアルキルまたはアルコキシで置換されたフェニル、および電子親和性を高めるためのフルオリン、フルオロアルキル、パーフルオロアルキルで置換されたフェニル；および任意的に置換された電子欠乏性へテロアリール、特にピリジン、ピリミジンおよびトリアジン（これらの各々は上記フェニルについて置換基として挙げられた置換基で置換されなくてもまたは置換されてもよい）である。
【００１５】
ポリマー内の非対称性は、凝集の可能性を最小化するために望ましいであろう。従って、R1、R2、R3およびR4の少なくとも1つが他のR1、R2、R3およびR4の少なくとも１つとは異なるのが好ましい。1つの特に好ましい実施形態において、R1およびR2はともに任意的に置換されたアルキルであり、R3およびR4はともに任意的に置換されたアリールである。他の特に好ましい実施形態において、R1およびR3はともに任意的に置換されたアルキルであり、R2およびR4はともに任意的に置換されたアリールである。
【００１６】
４つの置換基R1、R2、R3およびR4の適切な選択は、単に2つのこのような置換基の位置が存在する対応するフルオレンと比較したときに、オリゴマーまたはポリマーの性質のより大きな制御を可能にする。本発明の繰り返し単位の性質のさらなる修飾は、式(Ir)の繰り返し単位の1以上のフェニル基の置換基によって達成することができる。好ましくは、前記置換基は、式(II)の繰り返し単位の形態をとる：
【化３】
2008530254.tif 000004
【００１７】
式中、R7およびR8の少なくとも1つは置換基を表わし、R7およびR8は一緒になって環を形成してもよい。
【００１８】
1つの好ましい実施形態において、R7およびR8はともに置換基であり、かつ同一または異なる。好ましい置換基R7およびR8は、任意的に置換されたアルキル、アルコキシ、アリール、またはヘテロアリールであり；特に好ましい置換基R7およびR8は、R1、R2、R3およびR4について上述に記載されたとおりである。
【００１９】
好ましくは、第１の繰り返し単位は、以下に示したように2-および9-位を通して連結される（これは繰り返し単位を通した共役を最大にするためである）。
【化４】
2008530254.tif 000005
【００２０】
本発明によるポリマーは、ホモポリマーまたはコポリマーとすることができる。ポリマーがコポリマーである場合、１つまたは複数のコポリマーの繰り返し単位の適切な選択によって広い範囲の性質にアクセスすることができる。従って、オリゴマーまたはポリマーは、好ましくは第２の繰り返し単位を含む。好ましくは、第２の繰り返し単位は、第１の繰り返し単位に直接的に共役したアリール基を含む。より好ましくは、第２の繰り返し単位は、任意的に置換されたアリール、ヘテロアリールおよびトリアリールアミン繰り返し単位から選択される。
【００２１】
第２の側面において、本発明は、式(Im)の任意的に置換されたモノマーを提供する：
【化５】
2008530254.tif 000006
【００２２】
式中、同一または異なっていてもよいR1、R2、R3およびR4は、独立して水素または置換基から選択され、かつ2以上のR1、R2、R3およびR4が環を形成するために連結されていてもよく；および各Pは重合可能な基を表わす。
【００２３】
有利な重合技術は、金属錯体触媒の金属原子をモノマーのアリール基と脱離基との間に挿入する「金属挿入」を介して行う、スズキおよびヤマモト重合を含む。従って、各Pは、好ましくは可変の酸化状態の金属によって仲介される重縮合に関与することができる脱離基を表わす。
【００２４】
好ましくは、重縮合は、金属挿入によって仲介される。
【００２５】
好ましくは、各Pは、ハロゲン；式-O-SO2-Zの基(Zは任意的に置換されたアルキルおよびアリールからなる基から選択される)；またはボロン酸、ボロンエステルまたはボランから選択された反応性ボロン基、から独立して選択される。好ましいハロゲンは、臭素、塩素およびヨウ素であり、より好ましくは臭素である。
【００２６】
第３の側面において、本発明は、本発明の第２の側面によるモノマーをオリゴマー化またはポリマー化する工程を含む、オリゴマーまたはポリマーを調製するためのプロセスを提供する。
【００２７】
第３の側面の第１の好ましい実施形態において、各Pは、独立してハロゲンまたは式-O-SO2-Zの基(Zは任意的に置換されたアルキルおよびアリールからなる基から選択される)であり、かつ式(Im)のモノマーは、ニッケル錯体触媒の存在中においてオリゴマー化またはポリマー化される。
【００２８】
第３の側面の第２の好ましい実施形態において、式(Im)のモノマーは、パラジウム錯体触媒および塩基の存在中において第２の芳香族モノマーとオリゴマー化またはポリマー化され、かつ
（ａ）各Pは、同一または異なりかつ反応性ボロン基を含み、第２のモノマーは、ハロゲンおよび式-O-SO2-Zの基から独立して選択される２つの反応基を含む、または
（ｂ）各Pは、ハロゲンまたは式-O-SO2-Zの基を独立して含み、第２のモノマーは、同一または異なる２つの反応性ボロン基を含む。
【００２９】
第３の側面の第３の好ましい実施形態において、一方のPが反応性ボロン基であり、かつ他方のPがハロゲンまたは式-O-SO2-Zの基である。
【００３０】
第４の側面において、本発明は、本発明の第１の側面によるオリゴマーまたはポリマーを含む光学デバイスを提供する。好ましくは、オリゴマーまたはポリマーは、第１のタイプの電荷キャリアの注入のための第１の電極と、第２のタイプの電荷キャリアの注入のための第２の電極との間に配置される。
【００３１】
OLEDまたは光起電力デバイスといった光学デバイスへの適用可能性に加えて、本発明によるオリゴマーまたはポリマーは、スイッチングデバイス中に使用することができる。これに応じて、第５の側面において、本発明は、本発明の第１の側面によるオリゴマーまたはポリマーを含むスイッチングデバイスを提供する。好ましい実施形態において、本発明のこの側面は、第１の側面および第２の側面を有する絶縁体；絶縁体の第１の側面上に配置されたゲート電極；絶縁体の第２の側面上に配置された本発明の第１の側面によるオリゴマーまたはポリマー；およびオリゴマーまたはポリマー上に配置されたドレイン電極およびソース電極を含む電界効果トランジスタを提供する。
【００３２】
第６の側面において、本発明は、本発明の第５の側面による電界効果トランジスタを含む集積回路を提供する。
【００３３】
第７の側面において、本発明は、式(Ip)の任意的に置換された化合物からLG-Hを脱離する工程を含む、式(I)の任意的に置換された化合物を形成するためのＡ方法を提供する：
【化６】
2008530254.tif 000007
【化７】
2008530254.tif 000008
【００３４】
式中、各LGは同一または異なり、かつ脱離基を表わす。
【００３５】
適切な脱離基は、ハライド、-OR、-SR、-OSO2Rおよび-NR2(各Rは、独立して水素または任意的に置換されたアルキルまたはアリールを表わす）を含む。好ましくは、各LGはヒドロキシである。
【００３６】
好ましくは、前記脱離は酸の存在中において行われる。
【００３７】
好ましくは、酸はポリリン酸である。
【００３８】
好ましくは、本方法は、式(I)または(Ip)の化合物の外側のフェニル環の各々に重合可能な基Pを提供するさらなる工程を含む。
【発明の詳細な説明】
【００３９】
本発明によるオリゴマーおよびポリマーは、有機発光デバイスにおける溶液加工性のある電子輸送、ホール輸送および／または発光材料として使用することができる。本発明は、ポリマーについて以下に説明するが、本明細書中に記載された特徴はオリゴマーに等しく適用可能であることが理解されるであろう。
【００４０】
前記ポリマーは、例えばWO 00/53656およびWO03/048225に記載されたようなスズキ重合、および例えばT. Yamamoto, "Electrically Conducting And Thermally Stable π-Conjugated Polyarylens Prepared by Organometallic Processes", Progress in Polymer Science 1993,17, 1153-1205またはWO04/022626に記載されたようなヤマモト重合によって調製することができる。例えば、ヤマモト重合による直鎖ポリマーの合成において、２つの反応性ハライド基Pを有するモノマーが使用される。同様に、スズキ重合の方法によれば、少なくとも１つの反応基Pが反応性ボロン基である。
【００４１】
スズキ重合は、Pd(0)錯体またはPd(II)塩を使用する。Pd(0)錯体が好ましい。特にPd(0)錯体は少なくとも1つのホスフィンリガンド、例えばPd(Ph3P)4を有する。スズキ重合は、塩基(例えばカルボン酸ナトリウム)または有機塩基(例えばカルボン酸テトラエチルアンモニウム)の存在中において行われる。
【００４２】
ヤマモト重合は、Ni(0)錯体、例えばビス(1,5-シクロオクタジエニル)ニッケル(0)を使用する。
【００４３】
スズキ重合は、位置規則性、ブロックおよびランダムコポリマーを調製するために使用することができる。特に、ホモポリマーまたはランダムコポリマーは、一方の反応基Pがハロゲンであり、かつ他方の反応基Pが反応性ボロン基であるときに調製することができる。代わりに、ブロックまたは位置規則性、特にABコポリマーは、第１のモノマーの両反応基がホウ素であり、かつ第２のモノマーの両反応基がハライドであるときに調製することができる。
【００４４】
本発明によるモノマーは、ホモポリマーを形成するために単独で重合されてもまたはコポリマーを形成するために１以上のコモノマーの存在中において重合されてもよい。このようなコモノマーから誘導された可能なコポリマー繰り返し単位(co-repeat units)について以下に概説する；これらのコポリマー繰り返し単位の各々が、ハロゲン(好ましくは塩素、臭素またはヨウ素、より好ましくは臭素)、ボロン酸基、ボロンエステル基およびボラン基から独立して選択された２つの重合可能な基を含むコモノマーから誘導され得ることが適切であろう。
【００４５】
上述に記載されたハロゲンの代替物として、例えばトシレート、メシレートおよびトリフレートといった脱離基を使用することができる。
【００４６】
本発明によるポリマーがコポリマーである場合、コポリマー繰り返し単位の1つの分類は、アリーレン繰り返し単位、特に：J. Appl. Phys. 1996, 79, 934に開示されている1,4-フェニレン繰り返し単位；EP 0842208に開示されているフルオレン繰り返し単位、例えばMacromolecules 2000, 33 (6), 2016-2020に開示されているtrans-インデノフルオレン繰り返し単位、および例えばEP 0707020に開示されているスピロビフルオレン繰り返し単位である。これらの繰り返し単位の各々が任意的に置換される。置換基の例は、C1-20アルキルまたはアルコキシといった可溶性基；フッ素、ニトロまたはシアノといった電子求引性基；およびバルキー基といったポリマーのガラス転移温度(Tg)を上昇させるための置換基、例えばtert-ブチルを含む。
【００４７】
好ましいコポリマー繰り返し単位のさらなる分類は、繰り返し単位の背骨の中に１つまたは２つのアミノ基を含む繰り返し単位(例えば、トリアリールアミン基を含むコポリマー繰り返し単位)、特に以下の式１〜６の繰り返し単位である：
【化８】
2008530254.tif 000009
【００４８】
ＸおよびＹは同一または異なっていてもよく、かつ置換基である。Ａ、Ｂ、ＣおよびＤは同一または異なっていてもよく、かつ置換基である。１以上のＸ、Ｙ、Ａ、Ｂ、ＣおよびＤは、アルキル、アリール、パーフルオロアルキル、チオアルキル、シアノ、アルコキシ、ヘテロアリール、アルキルアリールおよびアリールアルキル基からなる群から独立して選択されることが好ましい。１以上のＸ、Ｙ、Ａ、Ｂ、ＣおよびＤはまた、水素とすることができる。１以上のＸ、Ｙ、Ａ、Ｂ、ＣおよびＤは、独立して未置換の、イソブチル基、n-アルキル、n-アルコキシまたはトリフルオロメチル基であることが好ましい。なぜなら、これらはHOMOレベルを選択するのを助けるのに適しており、および／またはポリマーの可溶性を向上させるのに適しているからである。
【００４９】
このタイプの繰り返し単位中のトリフルオロメチル基の使用は、WO 01/66618中に開示されている。コポリマー繰り返し単位のさらなる分類は、ヘテロアリール繰り返し単位、例えば任意的に置換された2,5-チエニル、ピリジル、ジアジン、トリアジン、アゾール、ジアゾール、トリアゾール、オキサゾールまたはオキサジアゾール；または任意的に置換された以下の式７〜１９の単位を含む：
【化９】
2008530254.tif 000010
【００５０】
2008530254.tif 000011
【００５１】
2008530254.tif 000012
【００５２】
式中、R5およびR6は同一または異なり、各々独立した置換基である。好ましくは、1以上のR5およびR6は、水素、アルキル、アリール、パーフルオロアルキル、チオアルキル、シアノ、アルコキシ、ヘテロアリール、アルキルアリール、またはアリールアルキルから選択することができる。これらの基は、上記Ｘ、Ｙ、Ａ、Ｂ、ＣおよびＤについて議論されたのと同じ理由で好ましい。好ましくは、実用的な理由のために、R5およびR6は同一である。
【００５３】
OLED中に使用された時、本発明によるポリマーは、ホール輸送、電子輸送および発光性質の少なくとも１つを有する。ポリマーが１以上のこれらの性質を有する場合、異なる性質をブロックコポリマーの異なる部分（特に、WO 00/55927に記載されたポリマーの背骨の部分またはWO 02/26859に記載されたペンダント基）ごとに提供することができる。代わりに、本発明のポリマーが、ホール輸送、電子輸送および発光の１つまたは２つの性質のみ有している場合、WO 99/48160に記載されているように残りの必要な１つまたは複数の性質を有する１以上のさらなるポリマーと混合することができる。
【００５４】
本発明により調製されたポリマーは、任意の上述の光学デバイス、特にエレクトロルミネッセンスデバイスおよび光起電力デバイス(すなわち、光検出器または光電池)中の活性材料として使用することができる。このような光学デバイスは、正電荷を帯びる電極と負電荷を帯びる電極との間に配置されたポリマーを有する基板を含む。これらのデバイスを形成することにおいて、特に、EP 0880303中に開示されたスピンコーティング、浸漬コーティング、インクジェットコーティングといった技術、EP 0851714に記載されたレーザートランスファー、フレキソグラフィックプリンティング、スクリーンプリンティングおよびドクターブレードコーティングを含む技術の範囲の任意の1つによって、ポリマーを溶液から堆積させることができる。
【００５５】
光学デバイスは、湿気および酸素に敏感な傾向がある。これに応じて、基板は好ましくはデバイスへの湿気および酸素の移入の防止のための良好なバリア性質を有する。基板は、通常ガラスであるが、特にデバイスの柔軟性が望ましいところでは、代替の基板を使用することができる。例えば、基板は、代替のプラスチックおよびバリア層の基板を開示するUS6268695中のプラスチックまたはEP 0949850中に開示された薄いガラスおよびプラスチックの積層板を含みことができる。
【００５６】
必須ではないけれども、アノード上の有機ホール注入材料の層の存在は、アノードから半導体ポリマーの単層または多層までのホールの注入を補助するので望ましい。有機ホール注入材料の例は、EP 0901176およびEP 0947123に開示されたPEDT/PSS、またはUS 5723873およびUS 5798170に開示されたポリアニリンを含む。
【００５７】
カソードは、電子がデバイスに効率的に注入されるように選択される。従って、アルミニウムの層のような単一の導電性材料を含むことができる。代わりに、複数の金属、例えばWO 98/10621に開示されたカルシウムおよびアルミニウムの二層、または例えばWO 00/48258に開示された電子注入を補助するフッ化リチウムといった誘電体材料の薄層を含むことができる。
【００５８】
デバイスは、好ましくは湿気および酸素の移入を妨げるための封入体で封入される。適切な封入体は、ガラスのシート、例えばWO 01/81649に開示された代替のポリマーおよび誘電体の積重ねといった適切なバリア性質を有するフィルム、または例えばWO 01/19142に開示された気密な容器を含む。
【００５９】
実用的なオプトエレクトロニクデバイスにおいて、電極の少なくとも１つは、光を吸収できるように(光反応性デバイスの場合)、あるいは放射できるように(PLEDの場合)半透明である。アノードが透明である場合、それは典型的にはインジウムスズ酸化物を含む。透明なカソードの例は、例えばGB 2348316中に開示されている。本発明のポリマーが、スイッチングデバイス、例えば電界効果トランジスタ中で使用される場合、全ての電極を不透明にしてもよいことが理解されるであろう。
【００６０】
PLEDは、パッシブマトリックスまたはアクティブマトリックスデバイスとすることができる。
【００６１】
例
モノマーの例
本発明によるモノマーを、以下に挙げたスキームに基づいて調製した：
【化１０】
2008530254.tif 000013
【００６２】
ジエン、St1の合成
【化１１】
2008530254.tif 000014
1,4-ジフェニル-1,3-ブタジエン(500g, 2.42 moles)およびジメチルアセチレンジカルボキシレート(378g, 2.66 moles)を2L容器に充填した。トルエン(750ml)を加え、かつ還流操作を行うために混合液を加熱した（オイルバス温度145℃、≧90℃で溶解されたジエン）。室温まで冷却する前に、反応液を20時間(終夜)にわたって還流した。トルエンを蒸発させて黄色／褐色固体を得、これを2-プロパノールから再結晶化し、780g, 92.5% 収量の所望の生成物を白色固体として得た。GC-MSは、単一のピークm/z 348, HPLC 99.3%を与えた； 1H NMR 3.54 (6H, s, 2×CH3), 4.47(2H, s), 5.77(2H, S), 7.24-7.34(10H, m).
【００６３】
テルフェニルCis-ジメチルエステル、St2の合成
【化１２】
2008530254.tif 000015
活性炭(1.5g、10% wt)上でジエン(ステージ1の生成物、10g、28.7mmol)のトルエン(100ml)溶液にパラジウム10wt.%を加えた。反応液を20h(終夜)にわたって還流した(オイルバス130℃)。セライトフィルターの充填剤を通した加熱ろ過の前に、反応液を徐々に冷却し(80℃)、トルエン(100ml)で希釈した。フィルターケーキを追加の500mlの加熱トルエンで洗浄し、全ての生成物を取り除いた。ろ過物を冷却すると、所望の生成物が白色固体7.75g, 78%として結晶化した。GC-MS≧95%, m/z 346；1H NMR 3.62 (6H, s, 2×CH3), 7.36-7.45(10H, m), 7.52(2H, s).
【００６４】
テルフェニルCis-ジオール、St3、St3Bの合成
【化１３】
2008530254.tif 000016
ジクロロメタン(130mL)中のジエステル(10g, 17.56mmol)の溶液を、ジイソブチル アルミニウム水素化物(ヘキサン中1M)の溶液に１時間にわたって滴状に添加した。室温での撹拌の2時間後に反応を停止し、反応混合液を塩化アルミニウムの飽和溶液に注いだ。所望の生成物をジクロロメタンで抽出した(20mL MeOHを添加)。有機層を乾燥し(MgSO4)、6.45g (77% 収量)の所望の生成物を与える真空下で蒸発させた。GC-MSは、ジオールへの90％の転換と残存する10％の開始物質を確認した。1H NMR 2.925 (2H, OH), 4.78 (4H, s, CH2OH), 7.34-7.46(12H).
【００６５】
Cisインデノフルオレン、St5の合成
【化１４】
2008530254.tif 000017
白色ジベンジルアルコール(2.65g, 9.1mmol)を、ポリリン酸(12g)に加え、180℃まで加熱した。この温度になると、PPAは液体になり、かつ白色粉末は黄色になった。反応混合液を室温まで冷却し、その後NaOHの10％溶液で処理した。2.213g (95% 収量)のcis-インデノフルオレンが灰色／白色固体として沈殿した。GC-MSは、98%の所望の材料および2％の単環化された(St3B)を示した。; 1H NMR 3.95 (4H, S, CH2×2), 7.31 (2H, t, J7.2), 7.39 (2H, t, J 7.2), 7.59 (2H, d, J 8.0), 7.82 (2H, s), 7.83 (2H, d, J 7.2) ;13C NMR 35.738, 118.954, 120.167, 125.374, 126.746, 127.089, 139.593, 141.057, 142.307, 143.306.
【００６６】
St5の合成
【化１５】
2008530254.tif 000018
THF(120mL)中のcis-インデノフルオレン(2g, 7.9mmol)の冷却(-78℃)溶液に、BuLi (2. 5M, 17.38mmol)を添加した。添加を完了した後、反応混合液を-78℃でさらに2時間にわたって撹拌し、その後室温まで暖めた。反応混合液を再度-78℃まで冷却し、オクチルブロミド(3.26 mL, 18.96mmol)を加えた。反応混合液を室温でオーバーナイトし、全リチウム化およびアルキル化プロセスを繰り返した。反応液を石油エーテル-Et2Oの混合液上に注ぎ、H2Oで洗浄した。有機層を単離、乾燥(MgSO4)し、過剰のオクチルブロミド／オクタンをKugel蒸留(40℃, 10-2 mbar)を使用して除去した。GC-MSは、81％ジアルキルおよび15％トリアルキル化された生成物を示した。単離された混合生成物(1.34g)を、リチウム化-アルキル化手順に再度通した。所望のテトラ-アルキル化された生成物を得るために、全ての実験手順を、さらなる5.2当量のBuLiおよび6当量のオクチルブロミドを使用して繰り返した。1.069gの所望の物質を単離し、粗生成物を次の段階において使用した。1H NMR 0.4-1.4 (30H), 2.2 (2H, td,J 4.4,12.8), 2.4 (2H, td, J4.4, 12.8),7.26-7.33 (6H, m), 7.70 (2H, d, J 7.6), 7.74 (2H, s); 13C NMR 14.29, 22.84, 24.30, 29.68, 29.82, 30.32, 32.05, 40.88, 58.24, 119.05, 119.130, 121.78, 126.79, 127.24, 141.16, 142.30, 146.49, 150.98.
【００６７】
モノマー１の合成
【化１６】
2008530254.tif 000019
St5(1.069g)の0℃溶液、CH2Cl2(25 mL)中のヨウ素(触媒)に対して、H20(6 mL)中のNa2CO3(0.387 g)の溶液を加えた。5分間にわたる撹拌の後、臭素(183μL)を滴状に加えた。反応混合液を終夜にわたって撹拌し続けた。反応液を10％チオ硫酸ナトリウム溶液(20mL)で処理した。有機層を取り除き、水(2×20mL)で洗浄した。有機層を水溶液から分離して乾燥(MgSO4)させ、真空下で蒸発させた。カラムクロマトグラフィー溶出液ヘキサンは、450mgの一および二臭素化された生成物を与えた；GC-MSによって確認した。この混合液は、再度臭素化を受けた。
【００６８】
繰り返し単位の中心のフェニル基上に置換基を有するインデノフルオレン繰り返し単位を、以下のスキームに基づいて調製した：
【化１７】
2008530254.tif 000020
中心の環に置換基を与えることに加えて、モノマーの中心の環は、以下に記載されたような、中心の環がベンゾチアジアゾールである縮合環を含んでいてもよい。第１の工程を、開始ジブロモ化合物と2当量のフェニルボロンエステルとのスズキカップリングによって行ってもよい。
【化１８】
2008530254.tif 000021
最後に、異なる置換基R1〜R4を有するcis-インデノフルオレンモノマーを、以下のスキームに基づいて調製した。スキームに示したように、11および12位での非対称の置換基は、Weinreb, Tetrahedron Letters 22 (39), 3815-3818, 1981に記載されたようなアミドを形成し；アミドを、1当量の第1のアルキル、アリールまたはヘテロアリールリチウムと反応させてケトンを形成し；ケトンを、1当量の第2のアルキル、アリールまたはヘテロアリールリチウム(第1のアルキル、アリールまたはヘテロアリールリチウムとは異なる)と反応させることによって成し遂げられた。
【化１９】
2008530254.tif 000022
【００６９】
ポリマーの例
本発明によるポリマーを、以下に示したモノマーの重合による、WO 00/53656に示した方法に基づいて調製した。ボロンエステルをWO 00/53656に示した方法に基づいてモノマー1から誘導した。
【化２０】
2008530254.tif 000023
2008530254.tif 000024
2008530254.tif 000025
比較の目的のために、以下のtrans-インデノフルオレンモノマーが本発明によるcis-インデノフルオレン繰り返し単位の場所において使用されたことを除いて、上記ポリマー5のようにポリマーを調製した：
【化２１】
2008530254.tif 000026
【００７０】
デバイスの例
ガラス基板上に支持されたインジウムスズ酸化物(Applied Films, Colorado, USAから入手可能)上に、ポリ(エチレン ジオキシチオフェン)(PEDT/PSS)のフィルム{Bayer(登録商標)とBaytron P(登録商標)から入手可能}をスピンコーティングによって堆積させた。エレクトロルミネッセンス層を、本発明によるポリマー5を含むキシレン溶液から、スピンコーティングによってPEDT/PSSの層上に形成した。カルシウム／アルミニウムの二層カソードを、エレクトロルミネッセンス層上に堆積し、Saes Getters SpAから入手可能な乾燥剤を含む気密な金属の封包物を使用してデバイスをカプセル化した。
【００７１】
比較の目的のために、比較対象のポリマー6、7、8および9をポリマー5の場所に使用したことを除いて同じデバイスを製造した。これらの材料から調製されたデバイスのためのデバイスの性能を以下の表１に要約した。
【表１】
2008530254.tif 000027
【００７２】
表１から見てとれるように、本発明によるポリマー５は、測定された範囲のパラメーターの端から端まで最良の性能を与える。大部分のパラメーターについて、ポリマー5は比較のポリマーよりも優れている；残りのパラメーターについても、ポリマー5の性能が任意の比較対象のポリマーよりも著しく劣っている例は存在しない。
【００７３】
本発明は特定の模範的な実施形態について説明してきたが、本明細書に開示された特徴の様々な修飾、代替および／またはその組み合わせが、以下の請求の範囲に示された本発明の精神および範囲から逸脱しないことは当業者にとって明らかであることが理解されるであろう。
【手続補正書】
【提出日】平成19年6月21日(2007.6.21)
【手続補正１】
【補正対象書類名】明細書
【補正対象項目名】００６５
【補正方法】変更
【補正の内容】
【００６５】
Cisインデノフルオレン、St4の合成
【化１４】
2008530254.tif 000032
白色ジベンジルアルコール(2.65g, 9.1mmol)を、ポリリン酸(12g)に加え、180℃まで加熱した。この温度になると、PPAは液体になり、かつ白色粉末は黄色になった。反応混合液を室温まで冷却し、その後NaOHの10％溶液で処理した。2.213g (95% 収量)のcis-インデノフルオレンが灰色／白色固体として沈殿した。GC-MSは、98%の所望の材料および2％の単環化された(St3B)を示した。; 1H NMR 3.95 (4H, S, CH2×2), 7.31 (2H, t, J7.2), 7.39 (2H, t, J 7.2), 7.59 (2H, d, J 8.0), 7.82 (2H, s), 7.83 (2H, d, J 7.2) ;13C NMR 35.738, 118.954, 120.167, 125.374, 126.746, 127.089, 139.593, 141.057, 142.307, 143.306.
【国際調査報告】
2008530254.tif 000033
2008530254.tif 000034
2008530254.tif 000035
2008530254.tif 000036
2008530254.tif 000037